(57)【要約】      （修正有）【課題】酢酸ビニル成分の含有量が高いＥＶＡを用いても、優れた透明性を長期間に亘って維持することができる接着性フィルムを提供。【解決手段】酢酸ビニル成分の含有量が２８〜４５重量％であるエチレン−酢酸ビニル共重合体１００重量部、架橋剤０．０１〜５重量部、及び下記一般式（１）で示されるヒンダードアミン系光安定剤０．０１〜２重量部を含むことを特徴とする接着性フィルム。2013133366.tif 000009【選択図】なし【特許請求の範囲】
【請求項１】
酢酸ビニル成分の含有量が２８〜４５重量％であるエチレン−酢酸ビニル共重合体１００重量部、架橋剤０．０１〜５重量部、及び下記一般式（１）で示されるヒンダードアミン系光安定剤０．０１〜２重量部を含むことを特徴とする接着性フィルム。
【化１】
2013133366.tif 000008
【請求項２】
架橋剤が、ｎ−ブチル４，４−ジ−（ｔ−ブチルパーオキシ）バレレート、２，５−ジメチル−２，５−ジ（ｔ−ブチルパーオキシ）ヘキサン、及びｔ−ブチルパーオキシ２−エチルヘキシルモノカーボネートよりなる群から選択される少なくとも一種を含むことを特徴とする請求項１に記載の接着性フィルム。
【請求項３】
シランカップリング剤を、エチレン−酢酸ビニル共重合体１００重量部に対して、０．０３〜３重量部を含むことを特徴とする請求項１又は２に記載の接着性フィルム。
【請求項４】
紫外線吸収剤を、エチレン−酢酸ビニル共重合体１００重量部に対して、０．０１〜３重量部含むことを特徴とする請求項１〜３のいずれか１項に記載の接着性フィルム。
【請求項５】
架橋助剤を、エチレン−酢酸ビニル共重合体１００重量部に対して、０．０１〜３重量部含むことを特徴とする請求項１〜４のいずれか１項に記載の接着性フィルム。
【請求項６】
請求項１〜５のいずれか１項に記載の接着性フィルムからなることを特徴とする太陽電池用封止フィルム。
【請求項７】
請求項６に記載の太陽電池用封止フィルムを用いてなることを特徴とする太陽電池。
【請求項８】
請求項１〜５のいずれか１項に記載の接着性フィルムからなることを特徴とする合わせガラス用中間フィルム。
【請求項９】
請求項８に記載の合わせガラス用中間フィルムを用いてなることを特徴とする合わせガラス。
【発明の詳細な説明】
【技術分野】
【０００１】
本発明は、エチレン−酢酸ビニル共重合体を主成分とする接着性フィルム、これを用いてなる太陽電池用封止フィルム及び合わせガラス用中間フィルム、並びに太陽電池及び合わせガラスに関する。
【背景技術】
【０００２】
従来から、エチレン−酢酸ビニル共重合体（以下、単に「ＥＶＡ」とも記載する）を含む接着性フィルムは、接着性だけでなく透明性も有していることから、透明性が要求される用途に多く用いられている。接着性フィルムの用途として具体的には、太陽電池用封止フィルム、合わせガラス用中間フィルム、及び液晶ディスプレイ等の画像表示部に光学フィルタを貼着するためのフィルムなどが挙げられる。このような用途において、接着性フィルムは、ガラス板、プラスチックフィルム、及び無機物などの被接着部材同士を接着させるための中間フィルムとして用いられている。
【０００３】
接着性フィルムは耐候性が低いため、接着性フィルムによって接着された被接着部材を長期間に亘って使用すると、光や熱の影響により、被接着部材を接着している接着性フィルムの破断強度、破断伸度等の機械的特性や接着性が低下する問題があった。そこで、特許文献１には、ヒンダードアミン系光安定剤を含んでいる接着性フィルムが開示されている。ヒンダードアミン系光安定剤を用いることによって接着性フィルムの耐候性を向上させることができる。
【先行技術文献】
【特許文献】
【０００４】
【特許文献１】特開２００５−５４０１９号公報
【発明の概要】
【発明が解決しようとする課題】
【０００５】
接着性フィルムには、優れた透明性を有していることが求められている。そこで、酢酸ビニル成分の含有量が高いＥＶＡを用いることにより、優れた透明性を有する接着性フィルムを得ることができる。しかしながら、酢酸ビニル成分の含有量が高いＥＶＡを含む接着性フィルムにより接着された被接着部材を長期間に亘って使用していると、接着性フィルムの透明性が低下する場合があった。
【０００６】
そこで、本発明の目的は、酢酸ビニル成分の含有量が高いＥＶＡを用いても、優れた透明性を長期間に亘って維持することができる接着性フィルム、これを用いてなる太陽電池用封止フィルム、合わせガラス用中間フィルム、太陽電池及び合わせガラスを提供することである。
【課題を解決するための手段】
【０００７】
酢酸ビニル成分の含有量が高いＥＶＡを含む接着性フィルムの透明性が低下する原因は明らかではないが、このような接着性フィルムにより接着された被接着部材を長期間に亘って使用した際に、接着性フィルム中に浸透した水によりＥＶＡが分解し、これによって生じた分解物などが接着性フィルムの透明性の低下に関与していると考えられる。そこで、本発明者は、このような知見に鑑み種々の検討を行った結果、特定のヒンダードアミン系光安定剤を用いることにより、上記課題を解決できることを見出した。
【０００８】
本発明の接着性フィルムは、酢酸ビニル成分の含有量が２８〜４５重量％であるエチレン−酢酸ビニル共重合体１００重量部、架橋剤０．０１〜５重量部、及び下記一般式（１）で示されるヒンダードアミン系光安定剤０．０１〜２重量部を含むことを特徴とする。
【０００９】
【化１】
2013133366.tif 000002
【発明の効果】
【００１０】
本発明の接着性フィルムに用いられるヒンダードアミン系光安定剤は、塩基性が低く、ＥＶＡの分解を効果的に低減することによって、接着性フィルムの透明性の低下を高く低減することができる。したがって、本発明の接着性フィルムは、酢酸ビニル成分の含有量が高いＥＶＡを含んでいても、使用開始初期から長期間に亘って優れた透明性を維持することが可能である。
【図面の簡単な説明】
【００１１】
【図１】本発明の太接着性フィルムを用いた太陽電池モジュールの縦断面図である。
【図２】本発明の接着性フィルムを用いた太陽電池モジュールの縦断面図である。
【発明を実施するための形態】
【００１２】
本発明の接着性フィルムは、ＥＶＡ、架橋剤、及びヒンダードアミン系光安定剤を含む。
【００１３】
（ＥＶＡ）
ＥＶＡの酢酸ビニル成分の含有量は、２８〜４５重量％に限定されるが、３０〜４５重量％が好ましく、３０〜４０重量％がより好ましい。ＥＶＡの酢酸ビニル成分の含有量が２８重量％よりも低いと、接着性フィルムの初期透明性が低下したり、接着性フィルムに含まれているＥＶＡを架橋させるための熱処理に長時間を要する虞れがある。また、ＥＶＡの酢酸ビニル成分の含有量が４５重量％を超えると、接着性フィルムが柔らかくなり過ぎ、被接着部材を接着させる際に接着性フィルム上で被接着部材の位置決めをするのが困難となったり、接着性フィルムが重なり合った際に接着性フィルム同士が密着（ブロッキング）して剥がれ難くなる虞れがある。
【００１４】
ＥＶＡのメルトフローレイトは、１〜１００ｇ／１０分が好ましく、１〜３０ｇ／１０分がより好ましく、２〜２０ｇ／１０分が特に好ましい。ＥＶＡのメルトフローレイトが小さ過ぎると、接着性フィルムの成膜安定性が低下して、均一な厚みを有する接着性フィルムが得られなかったり、得られる接着性フィルムの残留応力が高くなったりする虞れがある。厚みが不均一であったり、残留応力が高かったりする接着性フィルムは、これを加熱することによりＥＶＡを架橋させる際に流動又は変形するため、接着性フィルム上に載置した被接着部材が動いてしまう他、被接着部材が割れるなどの損傷を発生する虞れがある。また、ＥＶＡのメルトフローレイトが大き過ぎると、接着性フィルムの製膜が困難となる他、接着性フィルムが柔らかくなり過ぎ、被接着部材を接着させる際に接着性フィルム上で被接着部材の位置決めをするのが困難となる虞れがある。なお、本発明におけるＥＶＡのメルトフローレイトは、ＪＩＳ  Ｋ７２１０に準拠して、温度１９０℃、荷重２．１６ｋｇｆ（２１．１８Ｎ）の条件下で測定された値をいう。
【００１５】
（架橋剤）
本発明の接着性フィルムに用いられる架橋剤としては、有機過酸化物が好ましく、一時間半減期温度が１１０〜１４０℃である有機過酸化物がより好ましい。有機過酸化物の一時間半減期温度が低いと、有機過酸化物を分解させることなく接着性フィルムを製膜することができない虞れがある。また、有機過酸化物の一時間半減期温度が高いと、接着性フィルムに含まれているＥＶＡを架橋させるための熱処理に長時間を要して接着性フィルムの生産性が低下する虞れがある。
【００１６】
一時間半減期温度が１１０〜１４０℃である有機過酸化物としては、例えば、１，１−ジ（ｔ−ブチルパーオキシ）シクロヘキサン（１１１℃）、２，２−ジ（４，４−ジ−（ｔ−ブチルパーオキシ）シクロヘキシル）プロパン（１１４℃）、ｔ−ヘキシルパーオキシイソプロピルモノカーボネート（１１５℃）、ｔ−ブチルパーオキシラウレート（１１８℃）、ｔ−ブチルパーオキシイソプロピルモノカーボネート（１１８℃）、ｔ−ブチルパーオキシマレイン酸（１１９℃）、ｔ−ブチルパーオキシ−３，５，５−トリメチルヘキサノエート（１１９℃）、ｔ−ブチルパーオキシ２−エチルヘキシルモノカーボネート（１１９℃）、ｔ−ヘキシルパーオキシベンゾエート（１１９℃）、２，５−ジメチル−２，５−ジ（ベンゾイルパーオキシ）ヘキサン（１１９℃）、ｔ−ブチルパーオキシアセテート（１２１℃）、２，２−ジ（ｔ−ブチルパーオキシ）ブタン（１２２℃）、ｔ−ブチルパーオキシベンゾエート（１２５℃）、ｎ−ブチル４，４−ジ−（ｔ−ブチルパーオキシ）バレレート（１２７℃）、ジクミルパーオキサイド（１３６℃）、ジ−ｔ−ヘキシルパーオキサイド（１３６℃）、ｔ−ブチルクミルパーオキサイド（１３７℃）、ジ（２−ｔ−ブチルパーオキシイソプロピル）ベンゼン（１３８℃）、２，５−ジメチル−２，５−ジ（ｔ−ブチルパーオキシ）ヘキサン（１３８℃）などが挙げられる。これらの有機過酸化物は、単独で用いられても二種以上が併用されてもよい。なお、括弧内の温度は、有機過酸化物の一時間半減期温度である。
【００１７】
なかでも、有機過酸化物としては、ｎ−ブチル４，４−ジ−（ｔ−ブチルパーオキシ）バレレート、２，５−ジメチル−２，５−ジ（ｔ−ブチルパーオキシ）ヘキサン、及びｔ−ブチルパーオキシ２−エチルヘキシルモノカーボネートが好ましく挙げられる。
【００１８】
接着性フィルム中における架橋剤の含有量は、エチレン−酢酸ビニル共重合体１００重量部に対して、０．０１〜５重量部に限定されるが、０．１〜２重量部が好ましく、０．５〜１．２重量部がより好ましい。接着性フィルム中における架橋剤の含有量が少な過ぎると、ＥＶＡを十分に架橋させることができず、接着性フィルムの接着性、耐熱クリープ性や耐候性が低下する虞れがある。また、接着性フィルム中における架橋剤の含有量が多過ぎると、ＥＶＡを架橋させる際に有機過酸化物の分解によりガスが発生し、接着性フィルムと被接着部材との間に気泡溜まりが生じるため、接着性フィルムの接着性や外観を低下させる虞れがある。
【００１９】
（ヒンダードアミン系光安定剤）
本発明の接着性フィルムは、下記一般式（１）で示されるヒンダードアミン系光安定剤を含んでいる。
【００２０】
【化２】
2013133366.tif 000003
【００２１】
上記一般式（１）のＲ1及びＲ2は、炭素数１〜１７のアルキル基、炭素数５〜１０のシクロアルキル基、フェニル基、又は炭素数７〜１５のフェニルアルキル基である。
【００２２】
炭素数１〜１７のアルキル基は、直鎖状であっても分岐状であってもよい。具体的には、メチル基、エチル基、プロピル基、イソプロピル基、ｎ−ブチル基、ｓｅｃ−ブチル基、ｔｅｒｔ−ブチル基、イソブチル基、ペンチル基、イソペンチル基、ｔｅｒｔ−ペンチル基、ヘキシル基、ヘプチル基、ｎ−オクチル基、イソオクチル基、ｔｅｒｔ−オクチル基、ノニル基、イソノニル基、デシル基、ウンデシル基、ドデシル基、トリデシル基、テトラデシル基、ペンタデシル基、ヘキサデシル基、ヘプタデシル基、及びオクタデシル基などが挙げられる。
【００２３】
炭素数５〜１０のシクロアルキル基としては、シクロペンチル基、シクロヘキシル基、シクロヘプチル基、シクロオクチル基、シクロノナニル基、シクロデシル基、及びシクロドデシル基などが挙げられる。
【００２４】
炭素数７〜１５のフェニルアルキル基としては、フェニルメチル基、フェニルエチル基、フェニルプロピル基、フェニルブチル基、フェニルペンチル基、フェニルヘキシル基、フェニルヘプチル基、フェニルオクチル基、及びフェニルノニル基などが挙げられる。
【００２５】
上記一般式（１）のＲ1及びＲ2は、相互に同一であることが好ましい。そして、Ｒ1及びＲ2としては、炭素数１〜１７のアルキル基が好ましく、炭素数４〜１５のアルキル基がより好ましく、炭素数８〜１５のアルキル基が特に好ましい。
【００２６】
上記一般式（１）のＲ3、Ｒ4、Ｒ5、Ｒ6、Ｒ7、Ｒ8、Ｒ9及びＲ10は、相互に同一であっても異なっていてもよく、炭素数１〜４のアルキル基である。炭素数１〜４のアルキル基は、直鎖状であっても分岐状であってもよい。具体的には、メチル基、エチル基、プロピル基、イソプロピル基、ｎ−ブチル基、ｓｅｃ−ブチル基、ｔｅｒｔ−ブチル基、及びイソブチル基などが挙げられる。
【００２７】
上記一般式（１）のＲ3、Ｒ4、Ｒ5、Ｒ6、Ｒ7、Ｒ8、Ｒ9及びＲ10は、相互に同一であることが好ましい。そして、上記一般式（１）のＲ3、Ｒ4、Ｒ5、Ｒ6、Ｒ7、Ｒ8、Ｒ9及びＲ10としては、メチル基及びエチル基が好ましく、メチル基がより好ましい。
【００２８】
上記一般式（１）のＲ12は、炭素数１〜１２のアルキレン基である。炭素数１〜１２のアルキレン基は、直鎖状であっても分岐状であってもよい。炭素数１〜１２のアルキレン基としては、メチレン基、エチレン基、ブチレン基、ペンチレン基、ヘキシレン基、ヘプチレン基、オクチレン基、ノニレン基、デシレン基、及びウンデシレン基などが挙げられる。
【００２９】
上記一般式（１）で示されるヒンダードアミン系光安定剤としては、下記式（２）及び（３）で示すヒンダードアミン系光安定剤が特に好ましく挙げられる。これらのヒンダードアミン系光安定剤によれば、接着性フィルムの透明性が低下することを高く低減することができる。
【００３０】
【化３】
2013133366.tif 000004
【００３１】
【化４】
2013133366.tif 000005
【００３２】
接着性フィルム中におけるヒンダードアミン系光安定剤の含有量は、０．０１〜２重量部に限定されるが、０．０５〜１重量部が好ましく、０．１〜０．５重量部がより好ましい。接着性フィルム中におけるヒンダードアミン系光安定剤の含有量が少ないと、接着性フィルムの耐候性を十分に向上させることができない虞れがある。また、接着性フィルム中におけるヒンダードアミン系光安定剤の含有量が多いと、接着性フィルムの初期透明性が低下する虞れがある。
【００３３】
（シランカップリング剤）
本発明の接着性フィルムは、シランカップリング剤を含んでいることが好ましい。シランカップリング剤によれば接着性フィルムの被接着部材に対する接着性を向上させることができる。
【００３４】
シランカップリング剤としては、ビニルトリエトキシシラン、ビニルトリメトキシシラン、ビニルトリス（２−メトキシエトキシ）シラン、及びビニルメチルジメトキシシランなどのビニルシラン系シランカップリング剤；３−メタクリロキシプロピルトリメトキシシラン、及び３−メタクリロキシプロピルトリエトキシシランなどのメタクリルシラン系シランカップリング剤；３−グリシドキシプロピルトリメトキシシラン、３−グリシドキシプロピルトリエトキシシラン、及び２−（３，４−エポキシシクロヘキシル）エチルトリメトキシシランなどのエポキシシラン系シランカップリング剤；並びに、３−メルカプトプロピルトリメトキシシラン、及び３−メルカプトプロピルトリメトキシシランなどのメルカプト系シランカップリング剤などが挙げられる。これらのシランカップリング剤は、単独で用いられても二種以上が併用されてもよい。
【００３５】
シランカップリング剤は、ビニルシラン系シランカップリング剤及びメタクリルシラン系シランカップリング剤が好ましく、メタクリルシラン系シランカップリング剤がより好ましく、３−メタクリロキシプロピルトリメトキシシランが特に好ましい。これらのシランカップリング剤によれば、接着性フィルムの接着性をより向上させることができる。
【００３６】
接着性フィルム中におけるシランカップリングの含有量は、エチレン−酢酸ビニル共重合体１００重量部に対して、０．０３〜３重量部が好ましく、０．０５〜２重量部がより好ましく、０．１〜０．６重量部が特に好ましい。接着性フィルム中におけるシランカップリング剤の含有量が少ないと、接着性フィルムの接着性を十分に向上できない虞れがある。また、接着性フィルム中におけるシランカップリングの含有量が多くても、接着性フィルム表面にＷＢＬ（Weak Boundary Layer）と呼ばれる接着脆弱層が形成され、接着性フィルムの接着性がかえって低下する虞れがある。
【００３７】
（紫外線吸収剤）
本発明の接着性フィルムは、紫外線吸収剤を含んでいるのが好ましい。紫外線吸収剤によれば、光や熱の影響により架橋されたＥＶＡが分解することをより高く抑制することができ、接着性フィルムの耐候性をより向上させることができる。
【００３８】
紫外線吸収剤としては、ベンゾフェノン系紫外線吸収剤、ベンゾトリアゾール系紫外線吸収剤、トリアジン系紫外線吸収剤、及びベンゾエート系紫外線吸収剤が好ましく挙げられる。これらの紫外線吸収剤は、単独で用いられても二種以上が併用されてもよい。
【００３９】
ベンゾフェノン系紫外線吸収剤としては、２−ヒドロキシ−４−メトキシベンゾフェノン、２−ヒドロキシ−４−（オクチルオキシ）ベンゾフェノン、２−ヒドロキシ−４−メトキシ−２’−カルボキシベンゾフェノン、２−ヒドロキシ−４−ｎ−オクトキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、及び２，２’，４，４’−テトラヒドロキシベンゾフェノンなどが挙げられる。
【００４０】
ベンゾトリアゾール系紫外線吸収剤としては、２−（５−メチル−２−ヒドロキシフェニル）ベンゾトリアゾール、２−［２−ヒドロキシ−３，５−ビス（α，α’ジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−５−メチル−２−ヒドロキシフェニル）−５−クロロベンゾトリアゾール、２−（３，５−ジ−ｔ−アミル−２−ヒドロキシフェニル）ベンゾトリアゾール、２−（２’−ヒドロキシ−５’−ｔ−オクチルフェニル）ベンゾトリアゾールなどがある。
【００４１】
トリアジン系紫外線吸収剤としては、２−［４，６−ビス（２，４−ジメチルフェニル）−１，３，５−トリアジン−２−イル］−５−（オクチルオキシ）フェノール、及び２−（４，６−ジフェニル−１，３，５−トリアジン−２−イル）−５−（ヘキシルオキシ）フェノール等が挙げられる。
【００４２】
ベンゾエート系紫外線吸収剤としては、２，４−ジ−ｔ−ブチルフェニル−３，５−ジ−ｔ−ブチル−４−ヒドロキシベンゾエート、及びヘキサデシル−３，５−ジ−ｔ−ブチル−４−ヒドロキシベンゾエートなどが挙げられる。
【００４３】
紫外線吸収剤としては、ベンゾフェノン系紫外線吸収剤が好ましく、２−ヒドロキシ−４−（オクチルオキシ）ベンゾフェノンがより好ましい。これらの紫外線吸収剤と上述したヒンダードアミン系光安定剤とを組み合わせて用いることにより、これらの相互作用により接着性フィルムの耐候性を向上させることができると共に、接着性フィルムの透明性が低下することを高く低減することができる。
【００４４】
接着性フィルム中における紫外線吸収剤の含有量は、０．０１〜３重量部が好ましく、０．０５〜２重量部がより好ましく、０．１〜０．５重量部が特に好ましい。接着性フィルム中における紫外線吸収剤の含有量が少ないと、接着性フィルムの耐候性を十分に向上させることができない虞れがある。また、接着性フィルム中における紫外線吸収剤の含有量が多いと、紫外線吸収剤がブリードアウトして、接着性フィルムの接着性を低下させる虞れがある。
【００４５】
（架橋助剤）
本発明の接着性フィルムは、架橋助剤をさらに含んでいるのが好ましい。架橋助剤によれば、ＥＶＡを効率的に架橋させることができ、接着性フィルムの接着性を向上させることができる。
【００４６】
架橋助剤としては、トリアリルイソシアヌレート、トリアリルシアヌレート、ジアリルフタレート、ジアリルフマレート、及びジアリルマレエートなどのポリアリル化合物；エチレングリコールジアクリレート、エチレングリコールジメタクリレート、及びトリメチロールプロパントリメタクリレートなどのポリ（メタ）アクリロキシ化合物；並びにジビニルベンゼンなどが挙げられる。これらの架橋助剤は、単独で用いられても二種以上が併用されてもよい。架橋助剤としては、トリアリルイソシアヌレートが好ましい。
【００４７】
接着性フィルム中における架橋助剤の含有量は、０．０１〜３重量部が好ましく、０．０１〜１重量部がより好ましく、０．１〜０．５重量部が特に好ましい。接着性フィルム中における架橋助剤の含有量が少ないと、架橋助剤により得られる効果が十分ではない虞れがある。また、接着性フィルム中における架橋助剤の含有量が多いと、接着性フィルムの製膜時に押出機やＴダイ内でＥＶＡの架橋が進行してゲルを生じ、均一な厚みを有する接着性フィルムが得られない虞れがある。
【００４８】
本発明の接着性フィルムは、必要に応じて、他の添加剤を含んでいてもよい。他の添加剤としては、例えば、酸化防止剤、光拡散剤、難燃剤、重金属不活性剤、及び変色防止剤などが挙げられる。
【００４９】
本発明の接着性フィルムは、押出成形法、カレンダー成形法、キャスト法など公知の製膜方法を用いて製造することができる。接着性フィルムの製造方法としては、例えば、ＥＶＡ、架橋剤、及びヒンダードアミン系光安定剤、並びに必要に応じて他の添加剤をそれぞれ所定量、押出機に供給して溶融混練した後、押出機の先端に取り付けたＴダイからシート状に押出す方法が用いられる。
【００５０】
接着性フィルムの厚みは、接着性フィルムが用いられる用途に応じて決定すればよいが、１００μｍ〜２ｍｍが好ましく、２００〜８００μｍがより好ましい。
【００５１】
本発明の接着性フィルムは、ガラス板、プラスチックフィルム、及び無機物などの被接着部材同士を接着させるための中間フィルムとして用いることができる。本発明の接着性フィルムは、優れた透明性を有していると共に、このような優れた透明性を長期間に亘って維持することができる。したがって、本発明の接着性フィルムは、優れた透明性が求められる用途、例えば、太陽電池用封止フィルム、合わせガラス用中間フィルム、及び液晶ディスプレイ等の画像表示部に光学フィルタを貼着するためのフィルムとして用いることができ、太陽電池用封止フィルムや合わせガラス用中間フィルムとして特に好適に用いられる。
【００５２】
（太陽電池）
本発明の接着性フィルムは、上述の通り、優れた透明性を長期間に亘って維持することができる。したがって、このような接着性フィルムを太陽電池用封止フィルムとして用いてなる太陽電池は、外観不良を発生することなく、発電開始初期から長期間に亘って優れた発電性能を安定して発揮することができる。
【００５３】
本発明の接着性フィルムを太陽電池用封止フィルムとして用いてなる太陽電池モジュールの縦断面図を図１に示す。
【００５４】
図１に示す太陽電池モジュールは、太陽電池素子１の表面側に太陽電池用封止フィルムA を介して透明保護材２が配設され、太陽電池素子１の裏面側に太陽電池用封止フィルムA'を介して裏面保護材３が配設され、太陽電池素子１と透明保護材２及び裏面保護材３とが太陽電池用封止フィルムA 、A'により積層一体化されてなる構造を有している。
【００５５】
本発明の接着性フィルムは、太陽電池用封止フィルムA 、A'として用いることができる。上述した通り、本発明の接着性フィルムは優れた透明性を長期間に亘って維持することができることから、太陽電池素子１の表面側に配置される太陽電池用表面側封止フィルムA として用いることが好ましい。なお、本発明において、太陽電池素子の表面とは、太陽電池素子の光が照射される面を意味する
【００５６】
太陽電池素子１としては、単結晶又は多結晶のシリコン結晶系ウェハを用いてなる太陽電池素子、及びＧａＡｓ単結晶を用いてなる太陽電子素子などが挙げられる。透明保護材２としては、ガラス板などが挙げられる。また、裏面保護材３としては、ポリエチレンテレフタレート（ＰＥＴ）、及びフッ素系樹脂等の合成樹脂からなるプラスチックフィルムなどが挙げられる。
【００５７】
そして、図１に示す太陽電池モジュールの製造方法としては、例えば、太陽電池素子１の表面側に太陽電池用封止フィルムA 及び透明保護材２をこの順で積層し、太陽電池素子１の裏面側に太陽電池用封止フィルムA'及び裏面保護材３をこの順で積層することにより積層体を得、この積層体を減圧下で加熱圧着することにより、太陽電池用封止フィルムA 、A'に含まれるＥＶＡを架橋させる方法が用いられる。すると、太陽電池素子１の表面側及び裏面側に積層した太陽電池用封止フィルムA 、A'が溶融し、太陽電池素子１間の隙間を埋めた後に硬化して太陽電池素子１が太陽電池用封止フィルムA 、A'によって封止される。
【００５８】
上記では、太陽電池素子をその表面側及び裏面側から太陽電池用封止フィルムを用いて積層一体化してなる構造を有する太陽電池モジュールを説明したが、本発明の接着性フィルムは、下記の構造の太陽電池モジュールにも用いることができる。
【００５９】
本発明の接着性フィルムを太陽電池用封止フィルムとして用いてなる次の太陽電池モジュールの縦断面図を図２に示す。
【００６０】
図２に示す太陽電池モジュールは、透明基板５上に、太陽電池セル６が薄膜状に積層一体化されており、この太陽電池セル６上に太陽電池用封止フィルムＡを介して裏面保護材４が配設され、薄膜状の太陽電池セル６が積層一体化されている透明基板５と裏面保護材４とが太陽電池用封止フィルムＡにより積層一体化されてなる構造を有している。このような構造を有している太陽電池モジュールは、一般的に「薄膜太陽電池」とも呼ばれている。
【００６１】
なお、太陽電池セル６としては、アモルファスシリコン、微結晶シリコン、及びセレン化銅インジウム（ＣＩＳ）などの化合物半導体を用いてなる太陽電池セル、並びに、ＣＩＳにガリウムを添加したＣＩＧＳ、及びカドミウムテルル（ＣｄＴｅ）を用いてなる太陽電池セルなどが挙げられる。透明基板５としては、ガラス板、ポリエチレンテレフタレート（ＰＥＴ）等からなるプラスチックフィルムなどが挙げられる。また、裏面保護材４としては、ポリエチレンテレフタレート（ＰＥＴ）等からなるプラスチックフィルムなどが挙げられる。
【００６２】
そして、図２に示す太陽電池の製造方法としては、薄膜状の太陽電池セル６が積層一体化されている透明基板５上に、太陽電池用封止フィルムA 及び裏面保護材４をこの順で積層することにより積層体を得、この積層体を減圧下で加熱圧着することにより、太陽電池用封止フィルムA に含まれるＥＶＡを架橋させる方法が用いられる。
【００６３】
（合わせガラス）
本発明の接着性フィルムは、上述の通り、優れた透明性を長期間に亘って維持することができる。したがって、このような接着性フィルムを合わせガラス用中間膜として用いてなる合わせガラスは、外観不良を発生することなく、長期間に亘って優れた外観を維持することがでる。
【００６４】
合わせガラスは、２枚の透明基材がこれらの間に合わせガラス用中間フィルムを介在させた状態で積層一体化されてなる構造を有する。また、合わせガラスの用途に応じて、透明基材は２枚以上用いられてもよい。このような場合、合わせガラスは、２枚以上の透明基材がこれらの間のそれぞれに合わせガラス用中間フィルムを介在させた状態で積層一体化されてなる構造を有する。
【００６５】
透明基材を構成する材料としては、ガラス、ポリカーボネート、ポリメチルメタクリレート（ＰＭＭＡ）などのアクリル系樹脂、ポリエチレンテレフタレート（ＰＥＴ）などのポリエステル系樹脂などの合成樹脂が好ましく挙げられる。合わせガラスに用いられる２枚の透明基材は、同一の材料からなるものであっても、異なる材料からなるものであってもよい。例えば、２枚の透明基材が共にガラス板からなる合わせガラスや、２枚の透明基材のうち一方の透明基材がガラス板からなり、他方の透明基材が合成樹脂板からなる合わせガラスであってもよい。
【００６６】
そして、合わせガラスの製造方法としては、２枚以上の透明基材をこれらの間にそれぞれ合わせガラス用中間フィルムを介在させた状態で積層することにより積層体を得、この積層体を減圧下で加熱することにより、合わせガラス用中間フィルムに含まれているＥＶＡを架橋させる方法が用いられる。
【００６７】
本発明の接着性フィルムを合わせガラス用中間膜として用いてなる合わせガラスは、長期間に亘って優れた透明性及び外観を維持することがでる。したがって、このような合わせガラスは、自動車、鉄道車両、船舶などの乗り物の窓ガラスや、住宅やビルなどの建築物の窓ガラスとして好適に用いられる。
【実施例】
【００６８】
以下に、本発明を実施例を用いてより具体的に説明するが、本発明はこれに限定されない。
【００６９】
（実施例１〜５、比較例１〜３）
以下に示す材料をそれぞれ表１に示す配合量で押出機に供給して１００℃にて溶融混練し、押出機の先端に取り付けたＴダイから１２０℃で押出して接着性フィルム（厚み６００μｍ）を得た。
【００７０】
接着性フィルム材料：
ＥＶＡ１（酢酸ビニル成分含有量：２８重量％、メルトフローレイト：１５g/１０分）
ＥＶＡ２（酢酸ビニル成分含有量：３３重量％、メルトフローレイト：１４g/１０分）
ＥＶＡ３（酢酸ビニル成分含有量：４０重量％、メルトフローレイト：２g/１０分）
ＥＶＡ４（酢酸ビニル成分含有量：１９重量％、メルトフローレイト：１５g/１０分）
架橋剤１（ｎ−ブチル４，４−ジ−（ｔ−ブチルパーオキシ）バレレート）
架橋剤２（２，５−ジメチル−２，５−ジ（ｔ−ブチルパーオキシ）ヘキサン）
架橋剤３（ｔ−ブチルパーオキシ２−エチルヘキシルモノカーボネート）
ヒンダードアミン系光安定剤１（上記式（２）で示される化合物：デカン二酸ビス（２，２，６，６−テトラメチル−１−（オクチルオキシ）−４−ピペリジニル））
ヒンダードアミン系光安定剤２（下記式（４）で示される化合物：ビス（２，２，６，６−テトラメチル−４−ピペリジニル）
【００７１】
【化５】
2013133366.tif 000006
【００７２】
シランカップリング剤（３−メタクリロキシプロピルトリメトキシシラン）
紫外線吸収剤（２−ヒドロキシ−４−（オクチルオキシ）ベンゾフェノン）
架橋助剤（トリアリルイソシアヌレート）
【００７３】
（評価）
実施例及び比較例で作製した接着性フィルムの透明性（全光線透過率及びヘイズ）を下記手順に従って評価した。結果を表１に示す。
【００７４】
（透明性）
一方の面が離型処理されたポリエチレンテレフタレートフィルム（以下、「離型ＰＥＴフィルム」と記載する）を２枚用意し、これらの離型ＰＥＴフィルムを縦２０ｃｍ×横２０ｃｍの正方形状に裁断し、正方形状の離型ＰＥＴフィルムを得た。また、接着性フィルムを縦１５ｃｍ×横１５ｃｍの正方形状に裁断し、正方形状の接着フィルムを得た。次に、２枚の離型ＰＥＴフィルムの間の中央部に１枚の接着性フィルムを介在させた状態で、２枚の離型ＰＥＴフィルムと１枚の接着性フィルムと積層することにより積層体（I）を得た。この時、離型ＰＥＴフィルムをその離型処理面が正方形状の接着性フィルムと接触するように配置した。そして、積層体（I）を、真空ラミネーターを用いて１５０℃で−７５０ｍｍＨｇまで５分間に亘って減圧した後に、−７５０ｍｍＨｇの減圧下で積層体（I）を１５０℃で２０分間に亘って厚み方向に押圧しながら加熱することにより、接着性フィルムに含まれているＥＶＡを架橋させて接着性フィルムを硬化させることにより積層体（I'）を得た。
【００７５】
次に、積層体（I'）から離型ＰＥＴフィルムを剥離して硬化させた接着性フィルムのみを取り出し、この硬化させた接着性フィルムを縦５ｃｍ×横５ｃｍの平面正方形状に切断することによって試験片（Ａ）を得た。そして、試験片（Ａ）を、温度１２１℃、相対湿度８５％の雰囲気下、９６時間に亘って放置し、放置前及び放置後の試験片（Ａ）の厚み方向における全光線透過率及びヘイズをヘイズメーター（日本電色工業株式会社製  商品名「ＮＤＨ−３００Ａ」）を用いて測定した。
【００７６】
そして、上記と同様の手順に従って、硬化させた接着性フィルムから３枚の試験片（Ａ）を作製し、各試験片（Ａ）の全光線透過率及びヘイズを測定し、その相加平均値を試験片（Ａ）の全光線透過率及びヘイズとする。なお、放置前及び放置後の試験片（Ａ）の全光線透過率及びヘイズは、それぞれ下記評価基準に従って表１に記載した。
【００７７】
（評価基準：全光線透過率）
放置前の試験片（Ａ）について、全光線透過率が９３％以上であったものを「○」とし、試験片（Ａ）の全光線透過率が９３％未満であったものを「×」とした。また、放置後の試験片（Ａ）について、全光線透過率が９１％以上であったものを「○」とし、試験片（Ａ）の全光線透過率が９１％未満であったものを「×」とした。
【００７８】
（評価基準：ヘイズ）
放置前の試験片（Ａ）について、ヘイズが０．８％未満であったものを「◎」とし、ヘイズが０．８％以上で且つ１．２％未満であったものを「○」とし、ヘイズが１．２％以上であったものを「×」とした。また、放置後の試験片（Ａ）について、ヘイズが１５％未満であったものを「◎」とし、ヘイズが１５％以上で且つ２５％未満であったものを「○」とし、ヘイズが２５％以上であったものを「×」とした。
【００７９】
【表１】
2013133366.tif 000007
【符号の説明】
【００８０】
A   太陽電池用封止フィルム
A'  太陽電池用封止フィルム
１  太陽電池素子
２  透明保護材
３  裏面保護材
４  裏面保護材
５  透明基板
６  太陽電池セル
【図１】
2013133366.tif 000010
【図２】
2013133366.tif 000011